МЕТАЛЛИЧЕСКИЙ МАТЕРИАЛ, ИМЕЮЩИЙ ОЧЕНЬ ХОРОШУЮ КОРРОЗИОННУЮ СТОЙКОСТЬ

1. Металлический материал, содержащий:
металл-подложку; и
пленку на основе фосфатного соединения, которая расположена на поверхности металла-подложки и имеет поверхностную часть,
причем поверхностная часть пленки на основе фосфатного соединения содержит Zr.
2
2. Металлический материал по п.1, в котором пленка на основе фосфатного соединения содержит Zr в количестве, равном или большем, чем 1мг/м.
3. Металлический материал по п.1, в котором пленка на основе фосфатного соединения содержит цинк.
4. Металлический материал по п.1, в котором фосфатное соединение пленки на основе фосфатного соединения представляет собой, главным образом, фосфат цинка.
5. Металлический материал по п.1, в котором значение, равное или большее, чем 75% по массе Zr содержания в пленке на основе фосфатного соединения существует в области от поверхности до глубины 50% в направлении толщины пленки на основе фосфатного соединения.
6. Металлический материал по п.1, в котором пленка на основе фосфатного соединения имеет множественные слои, включающие, по меньшей мере, один слой, содержащий Zr и, по меньшей мере, один слой, не содержащий Zr, и самый верхний слой из множественных слоев содержит наибольшее количество Zr.
2
2
7. Металлический материал по п.1, в котором полная степень адгезии пленки на основе фосфатного соединения равна или больше, чем 1 г/м, и равна или меньше, чем 20 г/м в выражении P.
8. Металлический материал по п.1, дополнительно содержащий:
смазочную пленку, расположенную на пленке фосфатного соединения на основе Zr.
9. Металлический материал по п.1, в котором основной компонент поверхности металла-подложки представляет собой железо.
10. Металлический материал, содержащий:
металл-подложку;
пленку на основе фосфатного соединения, расположенную на поверхности металла-подложки; и
пленку фосфатного соединения на основе Zr, расположенную на поверхности пленки на основе фосфатного соединения.
2
2
11. Металлический материал по п.10, в котором степень адгезии пленки фосфатного соединения на основе Zr равно или больше, чем 1 мг/м, и равно или меньше, чем 200 мг/м в выражении Zr.
2
2
12. Металлический материал по п.10, в котором степень адгезии пленки на основе фосфатного соединения равна или больше, чем 1 г/м, и равна или меньше, чем 20 г/м в выражении P.
13. Металлический материал по п.10, в котором пленка на основе фосфатного соединения представляет собой пленку фосфата цинка.
14. Металлический материал по п.10, дополнительно содержащий:
смазочную пленку, расположенную на пленке фосфатного соединения на основе Zr.
15. Металлический материал по п.10, в котором основной компонент поверхности металла-подложки представляет собой железо.
16. Способ получения металлического материала, включающий:
получение пленки на основе фосфата цинка на поверхности металла-подложки; и
диспергирование фосфатного соединения на основе Zr на части верхнего слоя в пленке на основе фосфата цинка погружением металла-подложки, на котором сформирована пленка на основе фосфата цинка, в технологическую жидкость, приготовленную смешиванием и растворением фосфата цинка и соединения на основе Zr, с последующим поддержанием технологической жидкости в нагретом состоянии.
17. Способ получения металлического материала по п.16, в котором молярное отношение Zr к P (Zr ион/P ион) в технологической жидкости составляет 0,0003-0,09.
18. Способ получения металлического материала по п.16, в котором молярная концентрация иона Zr в технологической жидкости составляет 0,001 моль/л-0,1 моль/л.
19. Способ получения металлического материала по п.16, в котором погружение металла-подложки выполняют в течение 1-20 мин.
20. Способ получения металлического материала по п.16, в котором температура технологической жидкости составляет 40-90°C.
21. Способ получения металлического материала по п.16, дополнительно включающий:
формирование мыльного слоя на поверхности металлического материала посредством погружения металлического материала в раствор стеарата натрия или раствор известкового мыла.
22. Способ получения металлического материала, включающий:
получение пленки на основе фосфата цинка на поверхности металла-подложки; и
получение пленки фосфатного соединения на основе Zr на пленке на основе фосфата цинка погружением металла-подложки, на котором сформирована пленка на основе фосфата цинка, в технологическую жидкость, приготовленную добавлением соединения на основе Zr к фосфорной кислоте, с последующим смешиванием, растворением и поддержанием технологической жидкости, в нагретом состоянии.
23. Способ получения металлического материала по п.22, в котором молярное отношение Zr к P (Zr ион/P ион) в технологической жидкости составляет 0,1-1,000.
24. Способ получения металлического материала по п.22, в котором молярная концентрация иона Zr в технологической жидкости составляет 0,001 моль/л-1 моль/л.
25. Способ получения металлического материала по п.22, в котором погружение металл-подложка выполняется в течение 1-20 мин.
26. Способ получения металлического материала по п.22, в котором температура технологической жидкости составляет 40-90°C.
27. Способ получения металлического материала по п.22, дополнительно содержащий:
формирование мыльного слоя на поверхности металлического материала посредством погружения металлического материала в раствор стеарата натрия или раствор известкового мыла.